(57)【特許請求の範囲】
【請求項１】
リチウム二次電池の負極集電体として適用されるリチウム二次電池用の電解銅箔であって、
前記リチウム二次電池用の電解銅箔は、
Ｕｎｉｖｅｒｓａｌ  Ｔｅｓｔｉｎｇ  Ｍａｃｈｉｎｅ（ＵＴＭ）を用いて測定された降伏強度が３０ｋｇｆ／ｍｍ２〜６０ｋｇｆ／ｍｍ２であり、表面積比が１〜３であり、重量偏差が３％以下であり、
３Ｄ  Ｌａｓｅｒ  Ｓｃａｎｎｉｎｇ  Ｍｉｃｒｏｓｃｏｐｅを用いて測定面を対象として３次元的に測定して得られた面積を実表面積、前記測定面に対して平面視における面積を測定単位面積としたときに、前記表面積比が前記実表面積を前記測定単位面積で割って得た値であり、
前記重量偏差が、（ｉ）前記電解銅箔の左、右及び中央の３個のサンプルを１０ｃｍ×１０ｃｍの大きさで切り出し、（ｉｉ）これら３個のサンプルの重量を測定し、（ｉｉｉ）式：重量偏差＝［（最大重量−最小重量）／平均重量］×１００にしたがって算出した値である、リチウム二次電池用の電解銅箔。
【請求項２】
前記リチウム二次電池用の電解銅箔は、
表面粗度がＲｚ基準で０．２μｍ〜２μｍであることを特徴とする請求項１に記載のリチウム二次電池用の電解銅箔。
【請求項３】
前記リチウム二次電池用の電解銅箔は、
延伸率が３％以上であることを特徴とする請求項１に記載のリチウム二次電池用の電解銅箔。
【請求項４】
前記リチウム二次電池用の電解銅箔は、
厚さが３μｍ〜３０μｍであることを特徴とする請求項１に記載のリチウム二次電池用の電解銅箔。
【請求項５】
請求項１から請求項４のうちいずれか一項に記載のリチウム二次電池用の電解銅箔が負極集電体に適用されたリチウム二次電池。
【発明の詳細な説明】
【技術分野】
【０００１】
本発明は、リチウム二次電池用の電解銅箔及びこれを含むリチウム二次電池に関し、より詳しくは、降伏強度、表面積比及び重量偏差が一定範囲に制限されることで、向上した物性を有するリチウム二次電池用の電解銅箔及びこれを含むリチウム二次電池に関する。
【０００２】
本出願は、２０１５年６月２６日出願の韓国特許出願第１０−２０１５−００９１２７４号に基づく優先権を主張し、該当出願の明細書及び図面に開示された内容は、すべて本出願に援用される。
【背景技術】
【０００３】
リチウム二次電池は、他の二次電池に比べて相対的にエネルギー密度が高く、作動電圧が高いだけでなく、優れた保存及び寿命特性を示すなど、多くの長所を有することから、ＰＣ、カムコーダー、携帯電話、携帯用ＣＤプレーヤー、ＰＤＡなどの各種携帯電子機器に広く用いられている。
【０００４】
通常、リチウム二次電池は、電解質を挟んで配置された正極及び負極を含む構造を有し、前記正極は、正極集電体に正極活物質が付着した構造を有し、前記負極は、負極集電体に負極活物質が付着した構造を有する。
【０００５】
リチウム二次電池において、負極集電体の素材としては主に電解銅箔が用いられる、この場合、設備条件を厳しくコントロールしなければ、ＭＤバックル（Ｍａｃｈｉｎｅ  Ｄｉｒｅｃｔｉｏｎ  Ｂｕｃｋｌｅｓ）不良が多数発生するという問題点がある。
【０００６】
ＭＤバックル不良とは、製箔後の巻き取られた銅箔に現われるＭＤ（ｍａｃｈｉｎｅ  Ｄｉｒｅｃｔｉｏｎ）方向へ発生する凹凸形態の欠陥を意味する。
【０００７】
このようなＭＤバックル不良は、納品先からの返品事由となり、活物質コーティング時におけるコーティング偏差及び活物質の脱離不良を発生し得る。
【０００８】
今までに明かになったＭＤバックル不良の発生原因のうち、材料的な原因としては、重量偏差に関連すると知られているが、銅箔の場合、重量偏差を厳しく制御するにもかかわらず、ＭＤバックル不良が頻繁に発生しており、この解決方案が要求される実情である。
【発明の概要】
【発明が解決しようとする課題】
【０００９】
本発明は、上記問題点に鑑みてなされたものであり、銅箔が有する多くの因子を調節することで、優れた物性を有するリチウム二次電池用の電解銅箔を得ることを一目的とする。
【００１０】
なお、本発明が解決しようとする技術的課題は、前述の課題に制限されず、言及していないさらに他の課題は、下記する発明の説明から当業者にとって明確に理解されるであろう。
【課題を解決するための手段】
【００１１】
上記の課題を達成するために鋭意研究した結果、降伏強度、表面積比及び重量偏差を一定範囲に制限することで、特に、ＭＤバックル不良の面において優れた物性を有するリチウム二次電池用の電解銅箔を得るに至った。
【００１２】
このような優れた物性を有する本発明の一実施例によるリチウム二次電池用の電解銅箔は、リチウム二次電池の負極集電体として適用されるリチウム二次電池用の電解銅箔であって、降伏強度が３０ｋｇｆ／ｍｍ２〜６０ｋｇｆ／ｍｍ２であり、表面積比が１〜３であり、重量偏差が３％以下であるものである。
【００１３】
なお、前記リチウム二次電池用の電解銅箔は、表面粗度がＲｚ基準で０．２μｍ〜２μｍであり得る。
【００１４】
前記リチウム二次電池用の電解銅箔は、延伸率が３％以上であり得る。
【００１５】
前記リチウム二次電池用の電解銅箔は、厚さが３μｍ〜３０μｍであり得る。
【００１６】
なお、本発明の一実施例によるリチウム二次電池は、前述のリチウム二次電池用の電解銅箔が負極集電体に適用されたものである。
【００１７】
また、本発明の一実施例によるリチウム二次電池用の電解銅箔の製造方法は、降伏強度が３０ｋｇｆ／ｍｍ２〜６０ｋｇｆ／ｍｍ２であり、表面積比が１〜３であり、重量偏差が３％以下であるリチウム二次電池用の電解銅箔の製造方法であって、（ａ）硫酸銅水溶液を製造する段階と、（ｂ）前記硫酸銅水溶液に０．１ｐｐｍ〜３ｐｐｍのチオ尿素系化合物、５ｐｐｍ未満の塩素、５０ｐｐｍ以下のＴＯＣ（Ｔｏｔａｌ  ｏｒｇａｎｉｃ  ｃａｒｂｏｎ）を添加する段階と、（ｃ）１０ＡＳＤ〜８０ＡＳＤの電流密度でドラムの上に銅箔を電着し、かつ重量偏差が３％以内となるように調節する段階と、を含む。
【発明の効果】
【００１８】
本発明の一面によれば、ＭＤバックル不良が発生しないリチウム二次電池用の電解銅箔を得ることができ、これによってリチウム二次電池用の電解銅箔を用いて製造されたリチウム二次電池の性能が向上する。
【図面の簡単な説明】
【００１９】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２０】
【図１】本発明の一実施例によるリチウム二次電池用の電解銅箔を示す断面図である。
【図２】本発明の一実施例によるリチウム二次電池用の電解銅箔の表面にコーティング層が形成された状態を示す断面図である。
【発明を実施するための形態】
【００２１】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２２】
先ず、図１を参照して本発明の一実施例によるリチウム二次電池用の電解銅箔を説明する。
【００２３】
図１は、本発明の一実施例によるリチウム二次電池用の電解銅箔を示す断面図である。
【００２４】
図１に示した本発明の一実施例によるリチウム二次電池用の電解銅箔１は、リチウム二次電池の負極集電体として用いることが望ましい。即ち、リチウム二次電池において、負極活物質と結合する負極集電体としては、電解銅箔を用いることが望ましい。
【００２５】
一方、リチウム二次電池の製造において、正極活物質と結合する正極集電体としては、アルミニウム（Ａｌ）からなる箔（ｆｏｉｌ）を用いることが一般的である。
【００２６】
そこで、本発明においては、前記リチウム二次電池用の電解銅箔１が、リチウム二次電池に適用される負極集電体である場合を例に挙げて説明する。
【００２７】
前記リチウム二次電池用の電解銅箔１は、ＭＤバックル不良（製箔後の巻き取られた銅箔に現われるＭＤ（Ｍａｃｈｉｎｅ  Ｄｉｒｅｃｔｉｏｎ）方向へ発生する凹凸形態の欠陷）によって、活物質のコーティング時にコーティング偏差及び活物質の脱離現象による不良が発生することを防止するために、製造過程でその降伏強度、表面積比及び重量偏差が一定範囲に制限される。
【００２８】
前記リチウム二次電池用の電解銅箔１は、電解槽内に回転ドラム及びドラムに対して所定間隔を持って位置する正極板を含む構造の製箔機を用いて製造される。
【００２９】
このような製箔機を用いた製箔過程で使用されるめっき液（電解液）に入れる添加液の量を一定範囲内に調節することで、電解銅箔が有する降伏強度及び表面積比を制御し、ドラムの上に銅箔を電着する過程で重量から外れた部分に遮蔽板を設けるか、または補助正極を設けることによって、重量偏差を一定水準以内に制御することができる。
【００３０】
本発明において、前記めっき液（電解液）に入れる添加液の量は、チオ尿素系化合物の濃度が０．１ｐｐｍ〜３ｐｐｍ範囲、塩素の濃度が５ｐｐｍ未満、ＴＯＣの濃度が５０ｐｐｍ以下となるように調節され、このように添加液の量を調節して電解銅箔を製造することで降伏強度が３０ｋｇｆ／ｍｍ２以上６０ｋｇｆ／ｍｍ２以下、表面積比（測定された実表面積／測定単位面積）が１以上３以下である電解銅箔を得ることができる。
【００３１】
なお、本発明において、前記重量偏差は３％以下に制御することが望ましい。
【００３２】
このように、降伏強度、表面積比及び重量偏差が一定水準以内に制限された本発明の一実施例によるリチウム二次電池用の電解銅箔１は、ＭＤバックル不良の発生を防止することで、活物質コーティング時におけるコーティング偏差発生や活物質の脱離現象の発生による製品不良を防止することができる。
【００３３】
前記リチウム二次電池用の電解銅箔１の降伏強度が３０ｋｇｆ／ｍｍ２未満であれば、電解銅箔の巻取時において塑性変形によるＭＤバックル不良の発生現象が加速化し得る一方、降伏強度が６０ｋｇｆ／ｍｍ２を超過すれば、ＭＤバックル不良は発生しないが、電解銅箔自体の脆性が強く、商用銅箔としての使用ができないという問題点がある。
【００３４】
また、前記リチウム二次電池用の電解銅箔１の表面積比（表面積／測定面積）が１未満である場合、活物質と電解銅箔の表面１ａとのスリップ現象の発生によって空気層が流入され、ＭＤバックル不良の発生率が大きくなってしまう一方、表面積比が３超過である場合は、エアートラッピング（Ａｉｒ  ｔｒａｐｐｉｎｇ）現象によるＭＤバックル不良の発生が加速化し得る。ここで、エアートラッピング現象とは、銅箔の巻取時、銅箔の表面特性、設備条件によって銅箔の層間へ空気層が混入することを意味する。
【００３５】
なお、前記リチウム二次電池用の電解銅箔１の重量偏差が３％を超過する場合、前述の表面積比が３を超過する場合と同様に、エアートラッピング現象によるＭＤバックル不良の発生が加速化し得る。
【００３６】
前記降伏強度、表面積比及び重量偏差による電解銅箔のＭＤバックル不良の発生有無や破れの発生有無については、実験例及び比較例を以って詳しくは後述する。
【００３７】
一方、前記リチウム二次電池用の電解銅箔１が有する表面粗度は、Ｒｚ（十点平均粗さ）基準で約０．２μｍ〜２μｍの範囲であることが望ましい。
【００３８】
前記表面粗度が約０．２μｍ未満である場合、電解銅箔と活物質との密着性が低下するという問題点があり、このように電解銅箔と活物質との密着性の低下が発生すれば、リチウム二次電池の使用過程で活物質の脱離現象が発生する恐れが大きくなる。
【００３９】
これに対し、前記表面粗度が約２μｍを超過する場合は、高い粗度によって電解銅箔の表面１ａに活物質の均一なコーティングが行われないという問題点があり、このように活物質の均一なコーティングが行われない場合、製造されたリチウム二次電池の放電容量維持率が劣り得る。
【００４０】
また、前記リチウム二次電池用の電解銅箔１の延伸率は、約３％以上であることが望ましい。
【００４１】
電解銅箔が有する延伸率が約３％未満で低い場合は、リチウム二次電池セルの組立工程で電解銅箔が適用された集電体が破断する恐れが大きいという問題点がある。
【００４２】
前記リチウム二次電池用の電解銅箔１の厚さの場合、約３μｍ〜３０μｍの範囲であることが望ましい。
【００４３】
電解銅箔の厚さが約３μｍ未満で薄すぎる場合は、電池の製造工程で電解銅箔のハンドリングが難しくなり得る一方、電解銅箔の厚さが約３０μｍを超過する場合は、電解銅箔が集電体に用いられたとき、集電体の厚さによる体積増加によって高容量の電池の製造が困難となるという問題点がある。
【００４４】
一方、図２を参照すれば、本発明の一実施例によるリチウム二次電池用の電解銅箔１は、その表面１ａに形成された保護層２をさらに備えることができる。
【００４５】
前記保護層２は、リチウム二次電池用の電解銅箔１の防錆処理のために、電解銅箔の表面１ａに選択的に形成するものであって、クロム酸塩（Ｃｈｒｏｍａｔｅ）、ＢＴＡ（Ｂｅｎｚｏｔｒｉａｚｏｌｅ）及びシランカップリング（Ｓｉｌａｎｅ  ｃｏｕｐｌｉｎｇ）剤より選択された少なくともいずれか一つからなり得る。
【００４６】
前記保護層２は、リチウム二次電池用の電解銅箔１に対する防錆特性のみならず、耐熱特性及び／または活物質との結合力増大の特性を付与する役割も果たす。
【００４７】
以下、表１を参照し、本発明の実施例によるリチウム二次電池用の電解銅箔の製造工程及び実施例／比較例によるリチウム二次電池用の電解銅箔の製造条件について説明する。
【００４８】
製造工程
電解槽内に回転ドラム及びドラムに対して所定間隔を有して位置する正極板を含む構造の製箔機を用いて銅箔を製造した。電解めっきに用いられる電解液としては硫酸銅を用い、硫酸銅に添加される添加剤としては、チオ尿素（ＴＵ）、塩素（Ｃｌ）及びＴＯＣを含むチオ尿素系化合物を添加剤にした。前記チオ尿素系化合物を成す各構成成分の濃度は、チオ尿素は０．１〜３ｐｐｍの範囲、塩素は５ｐｐｍ未満、ＴＯＣは５０ｐｐｍ未満に調節した。
【００４９】
電解めっきによる銅箔の電着による原箔の製造は、１０ＡＳＤ〜８０ＡＳＤ範囲の電流密度でドラムの上に銅箔を電着することで行われ、この際、重量偏差の制御は、重量から外れた部分に遮蔽板を設けるか、または補助正極を設ける方式で行われた。
ＡＳＤとは、Ａ／ｄｍ２の意である。
【００５０】
実施例及び比較例の製造条件
実施例と比較例ともドラムの幅が１，４００ｍｍである製箔槽を用い、銅（Ｃｕ）７０ｇ／Ｌ、硫酸８０ｇ／Ｌ及び電解液温度５５℃、電流密度５５Ａ／ｄｍ２の条件で、下記の表１に示された製造条件によって８μｍ厚さの電解銅箔を製造した。
【００５１】
また、製造された電解銅箔を３，０００ｍの長さで巻き取った後、ＭＤバックル不良の発生有無を確認した。
【００５２】
測定方法 
（１）降伏強度：ＵＴＭを用いて測定し、標点距離は５ｃｍにした。この際、 クロスヘッド速度（ｃｒｏｓｓｈｅａｄ  ｓｐｅｅｄ）は５０ｍｍ／ｍｉｎにし、測定に用いられた試片は、幅１２．７ｍｍで切断したものを用いた。
【００５３】
（２）表面積比：Ｋｙｅｎｃｅ社の３Ｄ  Ｌａｓｅｒ  Ｓｃａｎｎｉｎｇ  Ｍｉｃｒｏｓｃｏｐｅ（ＶＫ−Ｘ１００）を用いて測定した。
【００５４】
（ここで、表面積比は、測定面を対象として３次元で測定された実表面積を該当面に対して測定した領域の平面視における面積（測定単位面積）で割った値である。また、前記実表面積とは、銅箔試料の第１面１ａのうち測定領域を３Ｄ顕微鏡で３次元的に測定して得られた面積であり、具体的には、３Ｄ顕微鏡レンズをＺ軸方向へ移動して焦点を移動させることで得られた面積である。即ち、前記表面積比は、前記露出面が有する実表面積に対する、測定単位面積の比（Ｒａｔｉｏ）である。）
【００５５】
（３）重量偏差：Ｌ（左）、Ｒ（右）、Ｃ（中央）の３部分を１０ｃｍ×１０ｃｍで切断し、（最大重量−最小重量）／（平均重量）×１００を重量偏差にした。
【００５６】
【表１】
0006587701.tif 000002
【００５７】
なお、下記の表２を参照すれば、表１に示した実施例１〜４による電解銅箔の物性及び比較例１〜６による電解銅箔の物性が示されており、また、各々の実施例／比較例におけるＭＤバックル不良の発生有無が示されている。
【００５８】
【表２】
0006587701.tif 000003
【００５９】
前記表２の実施例１と比較例１とを比較すれば、電解銅箔の降伏強度が３０ｋｇｆ／ｍｍ２未満である場合は、ＭＤバックルの不良発生が現われることが分かり、同様に、実施例２と比較例２とを比較すれば、電解銅箔の降伏強度が６０ｋｇｆ／ｍｍ２超過である場合は、ＭＤバックルの不良は現われないが、電解銅箔の巻取過程で電解銅箔に破れ現象が発生することが分かる。
【００６０】
次に、表２の実施例２と比較例３とを比較すれば、電解銅箔の表面積比が１未満である場合は、ＭＤバックルの不良が現われることが分かり、同様に、実施例１と比較例４及び比較例５とを比較すれば、電解銅箔の表面積比が３超過である場合は、ＭＤバックルの不良が現われることを確認することができる。
【００６１】
また、表２の実施例１及び実施例４と比較例６とを比較すれば、電解銅箔の重量偏差が３を超過する場合は、ＭＤバックルの不良が現われることを確認することができる。
【００６２】
したがって、このような結果に基づいて総合的に判断すれば、リチウム二次電池用の電解銅箔が有する降伏強度が３０ｋｇｆ／ｍｍ２〜６０ｋｇｆ／ｍｍ２であり、表面積比が１〜３であり、重量偏差が３％以下である場合に、ＭＤバックルの不良が発生せず、巻取時における銅箔の破れ現象も現われることなく、品質の優れたリチウム二次電池用の電解銅箔を得ることができることが分かった。
【００６３】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【００６４】
本発明は、リチウム二次電池に適用される負極集電体の素材であるリチウム二次電池用の電解銅箔及びこれを含むリチウム二次電池に用いることができる。
【図１】
0006587701.tif 000004
【図２】
0006587701.tif 000005